(57)【要約】【課題】非滲み性、書き味及び物性的安定性に優れたボールペン用、マーキングペン用、万年筆用等に好適な筆記具用水性インキ組成物を提供する。【解決手段】少なくとも着色剤と水を含有するインキ組成物において、親水基にアルキレンオキサイド鎖を持ち、平均分子量が３０００〜２０万であるノニオン性高分子界面活性剤をインキ組成物中に０．１〜３０重量％の範囲で含有することを特徴とする筆記具用水性インキ組成物。ノニオン性高分子界面活性剤のＨＬＢは８以上又は曇点は５０℃以上であることが好ましく、このノニオン性高分子界面活性剤としては、Ｎ−ポリオキシアルキレンポリアルキレンポリアミン、ポリオキシエチレンポリオキシプロピレンブロックポリマーが挙げられる。【選択図】  なし【特許請求の範囲】
【請求項１】
少なくとも着色剤と水を含有するインキ組成物において、親水基にアルキレンオキサイド鎖を持ち、平均分子量が３０００〜２０万であるノニオン性高分子界面活性剤をインキ組成物中に０．１〜３０重量％の範囲で含有することを特徴とする筆記具用水性インキ組成物。
【請求項２】
ノニオン性高分子界面活性剤のＨＬＢが８以上又は曇点が５０℃以上である請求項１記載の筆記具用水性インキ組成物。
【請求項３】
ノニオン性高分子界面活性剤がＮ−ポリオキシアルキレンポリアルキレンポリアミンである請求項１又は２記載の筆記具用水性インキ組成物。
【請求項４】
ノニオン性高分子界面活性剤がポリオキシエチレンポリオキシプロピレンブロックポリマーである請求項１又は２記載の筆記具用水性インキ組成物。
【請求項５】
請求項１〜４の何れか一つに記載の筆記具用水性インキ組成物を搭載したことを特徴とするボールペン。
【請求項６】
請求項１〜４の何れか一つに記載の筆記具用水性インキ組成物を搭載したことを特徴とするマーキングペン。
【請求項７】
請求項１〜４の何れか一つに記載の筆記具用水性インキ組成物を搭載したことを特徴とする万年筆。
【発明の詳細な説明】
【０００１】
【発明の属する技術分野】
本発明は、筆記具用水性インキ組成物に関し、更に詳しくは、非滲み性、書き味及び物性的安定性に優れたボールペン用、マーキングペン用、万年筆用等に好適な筆記具用水性インキ組成物に関する。
【０００２】
【従来の技術】
従来、筆記具用水性インキを調整する際、特に低粘度領域〔５０ｍＰａ・ｓ以下：トキメック社製ＥＬＤ型粘度計にて測定（２５℃）〕を調整する場合、粘度効果による非滲み性を期待できないため、低分子界面活性剤のような紙への浸透速度が大きい材料の種類・添加量に制限があった。
特に、ボールペンのようなボールとチップホルダー間の金属潤滑性を必要とするような仕様である場合、界面活性剤の添加は必須である。
【０００３】
しかしながら、金属潤滑性を満足させるために十分な量の界面活性剤を加えると、非滲み性が悪化することとなる。
また、金属潤滑性を必要としないマーキングペンのような機構の場合でも、着色剤として使用する染着エマルジョンなどに吸着した乳化剤の影響で筆記描線が滲むなどの課題がある。
【０００４】
更に、インキ粘性を非ニュートン粘性にすることで、非滲み性を改良することが可能であるが、特に、顔料インキの場合、非ニュートン粘性付与剤の種類によっては、描線品位は良いが高温経時にて顔料沈降による色別れが発生したり、高温経時での顔料沈降性は良好であるが、描線のボテ・線割れが発生し、描線品位が低く、また低分子界面活性剤を添加しても書き味が向上しないなど、全ての品質を同時に満たすことができないという課題がある。
【０００５】
一方、インキボテの発生を抑制し、かつボールの回転によるボール受け座の摩耗を極力防止することにより、良好なインキの吐出性を確保し、長距離の筆記を可能とした水性インキとして、少なくとも、着色剤と、水と、ポリオキシエチレンスチレン化フェニルエーテルとを含有したボールペン用水性インキが知られている。（例えば、特許文献１参照）。
【０００６】
【特許文献１】
特開平１０−１９５３６３号公報（特許請求の範囲、実施例等）
【０００７】
しかしながら、上記特許文献１に記載されるボールペン用水性インキに含有せしめるポリオキシエチレンスチレン化フェニルエーテルは、ボールペンチップのボールの回転によるボール受け座の摩耗を極力防止するために潤滑剤として主に使用するものであり、本願発明の書き味、非滲み性及びインキの物性的安定性を発揮せしめるために含有せしめる親水基にアルキレンオキサイド鎖を持ち、平均分子量が３０００〜２０万であるノニオン性高分子界面活性剤とはその作用、物性等も明らかに相違するものである。
【０００８】
【発明が解決しようとする課題】
本発明は、上記従来技術の課題等に鑑み、これを解消しようとするものであり、紙面に直接接触することでインキを吐出する機構を具備した筆記具に搭載された場合、長期保管においてもインキ組成が変化することなく、書き味及び非滲み性を著しく向上させた筆記具用水性インキ組成物を提供することを目的とする。
【０００９】
【課題を解決するための手段】
本発明者らは、上記の従来の課題等について、鎖意研究を行った結果、少なくとも着色剤と水を含有するインキ組成物において、特定物性のノニオン性高分子界面活性剤をインキ組成物中に特定量含有することにより、上記目的の筆記具用水性インキ組成物が得られることを見い出し、本発明を完成するに至ったのである。
すなわち、本発明は、次の（１）〜（７）に存する。
（１）  少なくとも着色剤と水を含有するインキ組成物において、親水基にアルキレンオキサイド鎖を持ち、平均分子量が３０００〜２０万であるノニオン性高分子界面活性剤をインキ組成物中に０．１〜３０重量％の範囲で含有することを特徴とする筆記具用水性インキ組成物。
（２）  ノニオン性高分子界面活性剤のＨＬＢが８以上又は曇点が５０℃以上である上記（１）記載の筆記具用水性インキ組成物。
（３）  ノニオン性高分子界面活性剤がＮ−ポリオキシアルキレンポリアルキレンポリアミンである上記（１）又は（２）記載の筆記具用水性インキ組成物。
（４）  ノニオン性高分子界面活性剤がポリオキシエチレンポリオキシプロピレンブロックポリマーである上記（１）又は（２）記載の筆記具用水性インキ組成物。
（５）  上記（１）〜（４）の何れか一つに記載の筆記具用水性インキ組成物を搭載したことを特徴とするボールペン。
（６）  上記（１）〜（４）の何れか一つに記載の筆記具用水性インキ組成物を搭載したことを特徴とするマーキングペン。
（７）  上記（１）〜（４）の何れか一つに記載の筆記具用水性インキ組成物を搭載したことを特徴とする万年筆。
【００１０】
【発明の実施の形態】
以下に、本発明の実施の形態を詳しく説明する。
本発明の筆記具用水性インキ組成物は、少なくとも着色剤と水を含有するインキ組成物において、親水基にアルキレンオキサイド鎖を持ち、平均分子量が３０００〜２０万であるノニオン性高分子界面活性剤をインキ組成物中に０．１〜３０重量％の範囲で含有することを特徴とするものであり、ボールペン、マーキングペン、万年筆等の筆記具のインキ収容体に好適に搭載されて紙面直接接触型の筆記具用水性インキとして使用されるものである。
【００１１】
本発明に用いられるノニオン性高分子界面活性剤は、ボールペン、マーキングペン、万年筆等の筆記具の書き味、非滲み性、並びに、インキの物性的安定性、特に非ニュートン粘性を付与した顔料インキの物性的安定性を著しく向上させるものである。
本発明に用いるノニオン性高分子界面活性剤としては、親水基にアルキレンオキサイド鎖を持ち、平均分子量が３０００〜２０万であるものであれば、特に限定されないが、好ましくは、Ｎ−ポリオキシアルキレンポリアルキレンポリアミン、ポリオキシエチレンポリオキシプロピレンブロックポリマーが望ましい。
特に、下記一般式（Ｉ）で示されるＮ−ポリオキシアルキレンポリアルキレンポリアミンの使用が望ましい。
（Ｃ２Ｈ４Ｎ）ｎ−（ＰＯ）ｘ−（ＥＯ）ｙ−ＯＨ    ………（Ｉ）
〔上記式（Ｉ）中、ＰＯはプロピレンオキサイド、ＥＯはエチレンオキサイドであり、ｎ，ｘ，ｙは正の数であり、上記平均分子量１万〜２０万の範囲で各々の正の数が決定される。〕
具体的に用いることができるノニオン性高分子界面活性剤としては、上記一般式（Ｉ）で示されるＮ−ポリオキシアルキレンポリアルキレンポリアミンである商品名「ディスコール」（第一工業製薬社製）におけるＮ−５０９（平均分子量：２万、ＨＬＢ：９）、Ｎ−５１２（平均分子量：３万、ＨＬＢ：１２）、Ｎ−５１５（平均分子量：５万、ＨＬＢ：１５）、Ｎ−５１８（平均分子量：８万、ＨＬＢ：１８）、Ｎ−５２０（平均分子量：４万、ＨＬＢ：２０）、ポリオキシエチレンポリオキシプロピレン（ＥＯＰＯ）ブロックポリマーである商品名「エパン」（第一工業製薬社製）におけるエパン４８５（平均分子量：８０００、曇点：１００℃以上）、エパン６８０（平均分子量：８７５０、曇点：１００℃以上）、エパン７４０（平均分子量：３３３３、曇点：５５℃）、エパン７５０（平均分子量：４０００、曇点：７０℃）、エパン７８５（平均分子量：１３３３３、曇点：１００℃以上）などが挙げられる。
【００１２】
本発明で用いる上記特性のノニオン性高分子界面活性剤による▲１▼書き味、▲２▼非滲み性、及び▲３▼物性的安定性の機能等を以下に詳述する。
▲１▼  ボールペンの場合、書き味に影響するファクターとして、ボールとチップホルダーとの潤滑性及び紙とボールとの潤滑性が大きく寄与している。通常、ボール・チップホルダー間の潤滑性を期待するので有れば含有量を多く含有させる必要があるが、紙とボールの潤滑性で有ればさほど含有量を必要としない。また、ペン芯を装着したマーキングペンや万年筆の場合、紙とインキ吐出部の潤滑性が大きく寄与するため、同様な効果が期待できる。紙とボール（またはペン芯など）との潤滑性メカニズムの詳細は定かではないが、分子中のアルキレンオキサイド鎖が水を水和し、その分子が紙面に吐出された際、セルロース繊維間の水素結合力を低下させ、紙自身を柔らかくし、ボールとの潤滑性を向上させると推察される。
本発明において、紙とボールとの潤滑性効果は、用いる上記特性のノニオン性高分子界面活性剤のＨＬＢ又は曇点、並びに、平均分子量に起因している。そのため、本発明で用いるノニオン性高分子界面活性剤のＨＬＢは８以上のものを用いることが好ましく、また、曇点の場合は５０℃以上のものを用いることが好ましい。このＨＬＢが８未満の界面活性剤を用いた場合、ビヒクル中に溶解が困難となり、効果を十分に発揮できない場合がある。また、曇点が５０℃未満の界面活性剤を用いた場合、筆記具が５０℃以上に保管された場合、インキ系が破壊される恐れがある。
また、本発明におけるノニオン性高分子界面活性剤の平均分子量は、３０００〜２０万とすることが必要であり、好ましくは、５０００〜１０万とすることが望ましい。
この平均分子量が３０００未満であると、アルキレンオキサイド鎖が短いため紙への膨潤効果が小さく、また、２０万を越えると、インキ粘度が上昇してしまい、ペン体のインキ流出量が少なくなり、好ましくない。
【００１３】
▲２▼  本発明に用いるノニオン性高分子界面活性剤は、書き味向上だけでなく、非滲み性を著しく向上させることができる。本発明による水性インキ組成物は、ボールペン、マーキングペン、万年筆等により、紙面に直接接触することで紙にインキを付着するものであるので、紙の繊維をかき分けて筆記するような形式となり、紙の毛管半径を大きくする。そのため、インキ浸透速度は、液滴を噴出することで紙面にインキを付着する紙繊維に外的応力がかからないインキジェット方式のものよりも速くなり、非滲み性に関してはより過酷となる。
本発明において、非滲み性のメカニズムの詳細は明確ではないが、用いるノニオン性高分子界面活性剤の分子内に存在するアルキレンオキサイド鎖が長いため、その部分に水和した水分子の影響で高分子が紙の中に浸透できず、紙面上に存在することとなる。そのため、ノニオン性高分子界面活性剤が、紙面上に存在することで紙に対して低分子界面活性剤は高分子界面活性剤に対して軟着能を持つため、紙面への浸透が抑制されると予測される。従って、本発明では、ノニオン性高分子界面活性剤を含有した水性インキ系では、低分子界面活性剤の含有量を比較的多くすることが可能であり、非滲み性、滑らかな書き味を同時に満たすことが可能となるものである。
【００１４】
▲３▼  一方、非ニュートン粘性を付与した顔料インキでは、例えば、天然多糖類をインキ中に添加した場合には、経時にて顔料が沈降する。本発明のノニオン性高分子界面活性剤を含有した場合、高温経時においても顔料沈降を発生することなく物性的にも安定することとなる。そのメカニズムの詳細は明らかではないが、天然多糖類の水酸基とノニオン性高分子界面活性剤のアルキレンオキサイド鎖がネットワーク構造を構築し、また、ノニオン性高分子界面活性剤が顔料に対する吸着能があるため、顔料を含めた形での強固なネットワーク構造が作られると予測される。また、着色剤が染料の場合でも同様で、ノニオン性高分子界面活性剤と非ニュートン性付与剤との強固なネットワークが形成されて物性安定化が図れるものとなる。
【００１５】
本発明に用いる上記特性を有するノニオン性高分子界面活性剤の含有量は、インキ組成物全量に対して、０．１〜３０重量％（以下、単に「％」という）とすることが必要であり、好ましくは、０．５〜１５％とすることが望ましい。
この含有量が０．１％未満であると、書き味向上が図れず、また、３０％を越えると、ニュートン性インキの場合、粘度が高くなり目標粘度に設定できず、非ニュートン性インキの場合、目標粘度に設定する際、非ニュートン性付与剤の含有量を制限する必要があり、結果としてネットワーク構造が強固なものにならず、顔料沈降等の問題が発生することとなる。
【００１６】
本発明に用いる着色剤としては、特に制限はないが、従来水性インキ組成物に慣用されている無機系及び有機系顔料、水溶性染料又は低濃度で水に溶解する油溶性染料の中から選択される任意のものを使用することができる。
無機系顔料としては、例えば、酸化チタン、カーボンブラック、金属粉などが挙げられ、また、有機系顔料としては、例えば、アゾレーキ、不溶性アゾ顔料、キレートアゾ顔料、フタロシアニン顔料、ペリレン及びペリノン顔料、アントラキノン顔料、キナクリドン顔料、染料レーキ、ニトロ顔料、ニトロソ顔料などが挙げられる。
具体的には、フタロシアニンブルー（Ｃ．Ｉ．７４１６０）、フタロシアニングリーン（Ｃ．Ｉ．７４２６０）、ハンザイエロー３Ｇ（Ｃ．Ｉ．１１６７０）、ジスアゾエローＧＲ（Ｃ．Ｉ．２１１００）、ナフトールレッド（Ｃ．Ｉトレッド１２３９０）、パーマネンレッド４Ｒ（Ｃ．Ｉ．１２３３５）、ブリリアントカーミン６Ｂ（Ｃ．Ｉ．１５８５０）、キナクリドンレッド（Ｃ．Ｉ．４６５００）などが使用できる。
【００１７】
水溶性染料としては、直接染料、酸性染料、食用染料、塩基性染料のいずれも用いることができる。
用いることができる直接染料としては、例えば、Ｃ．Ｉ．ダイレクトブラック１７、同１９同２２、同３２、同３８、同５１、同７１、Ｃ．Ｉ．ダイレクトエロー４、同２６、同４４、同５０、Ｃ．Ｉ．ダイレクトレッド１、同４、同２３、同３１、同３７、同３９、同７５、同８０、同８１、同８３、同２２５、同２２６、同２２７、Ｃ．Ｉ．ダイレクトブルー１、同１５、同７１、同８６、同１０６、同１１９等が挙げられる。
【００１８】
用いることができる酸性染料としては、例えば、Ｃ．Ｉ．アシッドブラック１、同２、同２４、同２６、同３１、同５２、同１０７、同１０９、同１１０、同１１９、同１５４、Ｃ．Ｉ．アシッドエロー７、同１７、同１９、同２３、同２５、同２９、同３８、同４２、同４９、同６１、同７２、同７８、同１１０、同１４１、同１２７、同１３５、同１４２、Ｃ．Ｉ．アシッドレッド８、同９、同１４、同１８同２６、同２７、同３５、同３７、同５１、同５２、同５７、同８２、同８７、同９２、同９４、同１１１、同１２９、同１３１、同１３８、同１８６、同２４９、同２５４、同２６５、同２７６、Ｃ．Ｉ．アシッドバイオレッド１５、同１７、Ｃ．Ｉ．アシッドブルー１、同７、同９、同１５、同２２、同２３、同２５同４０、同４１、同４３、同６２、同７８、同８３、同９０、同９３、同１０３同１１２、同１１３、同１５８、Ｃ．Ｉ．アシッドグリーン３、同９、同１６、同２５、同２７等が挙げられる。
【００１９】
食用染料は、その大部分が直接染料又は酸性染料に含まれるが、含まれないものの一例としては、Ｃ．Ｉ．フードエロー３が挙げられる。
用いることができる塩基性染料としては、例えば、Ｃ．Ｉ．ベーシックエロー１、同２、同２１、Ｃ．Ｉ．ベーシックオレンジ２、同１４、同３２、Ｃ．Ｉ．ベーシックレッド１、同２、同９、同１４、Ｃ．Ｉ．ベーシックバイオレット１、同３、同７、Ｃ．Ｉ．ベーシックグリーン４、Ｃ．Ｉ．ベーシックブラウン１２、Ｃ．Ｉベーシックブラック２、同８等が挙げられる。
【００２０】
油溶性染料としては、例えば、バリファーストブラック１８０２、バリファーストブラック１８０７、バリファーストバイオレット１７０１、バリファーストバイオレット１７０２、バリファーストブルー１６０３、バリファーストブルー１６０５、バリファーストブルー１６０１、バリファーストレッド１３０８、バリファーストレッド１３２０、バリファーストレッド１３５５、バリファーストレッド１３６０、バリファーストイエロー１１０１、バリファーストイエロー１１０５、バリファーストグリーン１５０１、ニグロシンベースＥＸＢＰ、ニグロシンベースＥＸ、ＢＡＳＥ  ＯＦ  ＢＡＳＩＣ  ＤＹＥＳ  ＲＯＢ−Ｂ、ＢＡＳＥ  ＯＦ  ＢＡＳＩＣ  ＤＹＥＳ  ＲＯ６Ｇ−Ｂ、ＢＡＳＥ  ＯＦ  ＢＡＳＩＣＤＹＥＳ  ＶＢ−Ｂ、ＢＡＳＥ  ＯＦ  ＢＡＳＩＣ  ＤＹＥＳ  ＶＰＢ−Ｂ、ＢＡＳＥ  ＯＦ  ＢＡＳＩＣ  ＤＹＥＳ  ＭＶＢ−３（以上、オリエント化学工業社製）、アイゼンスピロンブラック  ＧＭＨ−スペシャル、アイゼンスピロンバイオレット  Ｃ−ＲＨ、アイゼンスピロンブルー  ＧＮＨ、アイゼンスピロンブルー  ２ＢＮＨ、アイゼンスピロンブルー  Ｃ−ＲＨ、アイゼンスピロンレッドＣ−ＧＨ、アイゼンスピロンレッド  Ｃ−ＢＨ、アイゼンスピロンイエロー  Ｃ−ＧＮＨ、アイゼンスピロンイエロー  Ｃ−２ＧＨ、Ｓ．Ｐ．Ｔ  レッド５２２、Ｓ．Ｐ．Ｔ  ブルー１１１、Ｓ．Ｐ．Ｔブルー  ＧＬＳＨスペシャル、Ｓ．Ｐ．Ｔ  レッド５３３、Ｓ．Ｐ．Ｔ  オレンジ６、Ｓ．Ｂ．Ｎ  バイオレット５１０、Ｓ．Ｂ．Ｎ  イエロー５１０、Ｓ．Ｂ．Ｎ  イエロー５３０（以上、保土谷化学工業社製）等が挙げられる。また、これらの油溶性染料を用いる場合は、ビヒクル中に有機溶剤を溶解させることで染料の溶解性を向上させることが可能となる。
これらの着色剤は、それぞれ単独で用いてもよいし、２種類以上を組み合わせて用いてもよい。
【００２１】
これらの着色剤の含有量は、インキ組成物全量に対して、０．０５〜３０％、好ましくは、１〜１５％の範囲とすることが望ましい。
この着色剤の含有量が０．０５％未満では、着色が弱くなり、紙に書いた時の色相が分からなくなってしまうので、好ましくなく、また、３０％を越えると、長期に保存した場合、顔料が凝集してしまったり、染料が析出したりしてペン先に詰まり、筆記不良を起こすこととなり、好ましくない。
【００２２】
本発明に用いる水としては、精製水、蒸留水、イオン交換水、純水、海洋深層水等を用いることができ、その含有量は、インキ組成物全量に対して、３０〜９０％の範囲内で調整される。
【００２３】
本発明の水性インキ組成物は、上記各成分を含有すると共に、インキ種（ゲルインキ系、低粘度インキ系など）、筆記具（ボールペン、マーキングペン、万年筆等）の用途により、更に、これらの用途に通常用いる各種成分（任意成分）、例えば、保湿剤、潤滑剤、防腐剤、ｐＨ調節剤、樹脂エマルジョン、腐食抑制剤、増粘剤等を必要に応じて含有することができる。
ペン先の乾燥を防ぐための保湿剤として、水溶性有機溶剤を用いることができる。この水溶性有機溶剤としては、例えば、エチレングリコール、プロピレングリコール、ジエチレングリコール、グリセリンなどの水溶性多価アルコール類やエチレングリコールモノメチルエーテル（メチルセロソルブ）、エチレングリコールモノエチルエーテル（エチルセロソルブ）などのセロソルブ類、ジエチレングリコールモノメチルエーテル（メチルカルビトール）、ジエチレングリコールモノエチルエーテル（エチルカルビトール）などのカルビトール類、エチレングリコールモノエチルエーテルアセテートのようなグリコールエーテルエステル類などが挙げられる。また、グリセリン、ジグリセリン、ポリグリセリンなどの誘導体は、その保湿効果より有機溶剤と同様な効果を得る目的でインキ中に含有することができる。
これらの水溶性有機溶剤の含有量は、インキ組成物全量に対して、通常４０％以下、好ましくは５〜４０％の範囲とすることが望ましい。この水溶性有機溶剤の含有量が４０％を越えると、描線が乾きづらくなり、好ましくない。
【００２４】
潤滑剤としては、例えば、リノール酸カリウム、リシノール酸ナトリウム、オレイン酸カリウム、オレイン酸ナトリウムなどの脂肪酸塩、その他、以下に示すノニオン系界面活性剤、アニオン系界面活性剤等の各界面活性剤を挙げることができる。
潤滑剤としての界面活性剤としては、ノニオン系界面活性剤、アニオン系界面活性剤などが挙げられる。
用いることができるノニオン系界面活性剤としては、例えば、ポリオキシアルキレン高級脂肪酸エステル、多価アルコールの高級脂肪酸エステル及びその誘導体、糖の高級脂肪酸エステルなどが挙げられ、具体的には、グリセリンの脂肪酸エステル、ポリグリセリン脂肪酸エステル、プロピレングリコール脂肪酸エステル、ペンタエリスリトール脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンスチレン化フェニルエーテル、ポリオキシエチレンフィトステロール、ポリオキシエチレンポリオキシプロピレンアルキルエーテル、ポリオキシエチレンアルキルフェニルエーテル、ポリオキシエチレンヒマシ油、ポリオキシエチレンラノリン、ポリオキシエチレンラノリンアルコール、ポリオキシエチレンアルキルアミン、ポリオキシエチレン脂肪酸アミド、ポリオキシエチレンアルキルフェニルホルムアルデヒド縮合物などが挙げられる。なお、これらのノニオン系界面活性剤は、本発明で用いる上記特性のノニオン性高分子界面活性剤とは、その作用等が相違し、区別化されるものである。
【００２５】
アニオン系界面活性剤としては、例えば、高級脂肪酸アミドのアルキル化スルフォン酸塩、アルキルアリルスルフォン酸塩等が挙げられ、具体的には、アルキル硫酸塩、ポリオキシエチレンアルキルエーテル硫酸塩、Ｎ−アシルアミノ酸塩、Ｎ−アシルメチルタウリン塩、ポリオキシエチレンアルキルエーテル酢酸塩、アルキルリン酸塩、ポリオキシエチレンアルキルエーテルリン酸塩などが挙げられる。
【００２６】
これらの潤滑剤の含有量は、特に、低粘度インキ（１０ｍＰａ・ｓ程度）の場合は、非滲み性の観点から、インキ組成物全量に対して、０．０１〜２．０％が好ましく、より好ましくは、０．０５〜１．５％、特に望ましくは０．１〜１．２％とすることが望ましい。なお、非ニュートン粘性で１００〜４００ｍＰａ・ｓ（せん断速度３．８４ｓ−１の場合）の際は、その粘度効果より含有量を制限しなくともよい。
【００２７】
防腐剤としては、例えば、フェノール、イソプロピルメチルフェノール、ペンタクロロフェノールナトリウム、安息香酸、安息香酸ナトリウム、デヒドロ酢酸、デヒドロ酢酸ナトリウム、ソルビン酸、ソルビン酸カリウム、２−ピリヂンチオール−１−オキサイドナトリウム塩、１，２−ベンズイソチアゾン−３−オン、５−クロル−２−メチル−４−イソチアゾン−３−オン、２，４−チアゾリンベンズイミダゾール、パラオキシ安息香酸エステルなどが挙げられる。
【００２８】
ｐＨ調節剤としては、アミンまたは塩基、例えば、アミノトリエタノールアミン、モノエタノールアミン、ジエタノールアミン等の各種有機アミン、水酸化ナトリウム、水酸化リチウム、水酸化カリウム等のアルカリ金属の水酸化物の無機アルカリ剤、アンモニアなどが挙げられる。
【００２９】
樹脂エマルジョンは、アルカリ増粘型も含むものであるが、粘度調整剤や顔料分散剤または耐水性付与剤として含有せしめるものである。例えば、ポリ塩化ビニル、ポリ塩化ビニリデン、ポリスチレン、ポリエチレン、ポリカーボネイト、ポリウレタン、ポリメチルメタクリレート、ベンゾグアナミン樹脂、スチレン・アクリロトリル共重合体、変性アクリルメチルメタクリレート・スチレン共重合体、アクリル酸アルキルエステル共重合物、アクリロニトリル・アクリル酸アルキルエステル共重合物、スチレン・アクリル酸アルキルエステル共重合物、スチレン・メタクリル酸アルキルエステル・アクリル酸アルキルエステル共重合物、スチレン・アクリロニトリル・メタクリル酸アルキルエステル・アクリル酸アルキルエステル共重合物、メタクリル酸アルキルエステル・アクリル酸アルキルエステル共重合物、アクリル酸・メタクリル酸・アクリル酸アルキルエステル共重合物、塩化ビニリデン・アクリル酸アルキルエステル共重合物などが挙げられる。
【００３０】
増粘剤は、有機系増粘剤と無機系増粘剤に大別されるが、有機系増粘剤としては、例えば、アクリル系合成高分子、天然ガム、セルロース、多糖類が使用できる。具体的には、アラビアガム、トラガカントガム、グアーガム、ローカストビーンガム、アルギン酸、カラギーナン、ゼラチン、カゼイン、キサンタンガム、サクシノグリカン、アルカラン、デキストラン、メチルセルロース、エチルセルロース、ヒドロキシエチルセルロース、カルボキシメチルセルロース、デンプングリコール酸ナトリウム、アルギン酸プロピレングリコールエステル、ポリビニルアルコール、ポリビニルピロリドン、ポリビニルメチルエーテル、ポリアクリル酸ナトリウム、カルボキシビニルポリマー、ポリエチレンオキサイド、酢酸ビニルとポリビニルピロリドンの共重合体、架橋型アクリル酸重合体、スチレンアクリル酸共重合体の塩などが挙げられる。
無機系増粘剤としては、例えば、スメクタイト、ベントナイト、ケイソウ土等の粘土類、二酸化珪素等の微少粒体等が挙げられる。
これらの増粘剤の含有量は、インキの粘度値により適宜増減される。
【００３１】
腐食抑制剤としては、例えば、トリルトリアゾール、ベンゾトリアゾール及びその誘導体、リン酸オクチル、チオリン酸ジオクチル等の脂肪酸リン誘導体、イミダゾール、ベンゾイミダゾール及びその誘導体、２−メルカプトベンゾチアゾール、オクチルメタンスルホン酸、ジシクロへキシルアンモニウム・ナイトライト、ジイソプロピルアンモニウム・ナイトライト、プロパルギルアルコール、ジアルキルチオ尿素などが挙げられる。
【００３２】
本発明の水性インキ組成物のｐＨに関しては、筆記具（ペン体）仕様により異なる。
すなわち、マーキングペンのような場合、アルカリ溶解型の添加剤を使用する場合を除いて、特に調整する必要はない。これに対して、ペン先に金属材質を用いているボールペンや万年筆のような仕様の場合のみ、インキ組成物のｐＨを７〜１０の範囲に調整することが好ましい（測定温度：２５℃、測定機器：ホリバ社製ｐＨメーター）。
このｐＨを上記範囲（７〜１０）に調整するのは、金属ボールペンチップの防錆と共に、顔料の分散に仕様する分散剤の凝集や着色剤として使用する酸性染料の未溶解を防ぐためである。
ボールペンの場合は、通常、ボールペンチップはボールとホルダーにより構成されており、少なくとこれらの一部が金属で構成されている場合には、錆に対する配慮が必要であり、本発明にような水性インキの場合は、防錆対策は必須条件となる。例えば、ボールペンチップ材料として一般的なタングステンカーバイトを用いる場合には、上記範囲（７〜１０）内であれば、コバルトやタングステンの溶出による筆記性能への悪影響が生じないこととなるので好ましい。
また、万年筆のような機構の場合、錆びやすい金属片を用いる場合、防錆対策が必要となるが、プラスティック片を用いる場合は、防錆対策によるｐＨ調整の必要はないものとなる。
【００３３】
本発明の水性インキ組成物の粘度は、幅広い粘度領域で用いることができる。ニュートン粘性インキ粘度が１〜１０ｍＰａ・ｓのような低粘度インキの場合は、非滲み性、書き味に優れた効果を発揮することとなる。
また、粘度が１０〜１００ｍＰａ・ｓ程度のインキに関しても、上記低粘度インキと同様な効果が期待できる。更に、非ニュートン粘性インキで剪断速度３．８４ｓ−１におけるインキ粘度が１００〜４０００ｍＰａ・ｓ程度の場合、非ニュートン性付与剤と強固なネットワーク構造を構築し、物性安定性を図ることができる。
【００３４】
本発明の水性インキ組成物の表面張力は、１６〜４５ｍＮ／ｍ（測定温度：２５℃、測定機器：協和界面科学社製、表面張力測定器）の範囲でインキの粘度、筆記具種等を勘案して適宜設定することが好ましい。
例えば、本発明の水性インキ組成物の粘度が１〜１０ｍＰａ・ｓ（２５℃）程度の低粘度インキとして後述する直留直液方式の筆記具に使用する場合には、ペン体の品質を維持するために、インキの表面張力を３５〜４５ｍＮ／ｍｍに調整されることが好ましく、より好ましくは、３７〜４２ｍＮ／ｍ、特に望ましくは３８〜４０ｍＮ／ｍとすることが望ましく、また、同様の粘度で後記する中綿方式の筆記具に使用する場合は、ペン体の品質を維持するためにインキの表面張力は２５〜４０ｍＮ／ｍに調整されることが好ましく、より好ましくは２７〜３８ｍＮ／ｍ、特に望ましくは、３０〜３６ｍＮ／ｍとすることが望ましい。
以上の各方式の筆記具において、インキの表面張力がそれぞれ上記の好ましい範囲を下回ると（各範囲の最小値未満であると）、筆記描線が滲みやすくなったり、ペン体品質に悪影響（直流・吹き出し等）を生じることがあり、それぞれ上記の好ましい範囲（各範囲の最大値）を越えると、ペンの書き味や流量安定性が低下することがある。
【００３５】
一方、本発明の水性インキ組成物において、擬塑性を付加させ、せん断速度３．８４ｓ−１における粘度が１００〜４０００ｍＰａ・ｓ（２５℃）程度の中粘度インキとする場合、またはニュートニアン粘性インキで粘度が１０〜１００ｍＰａ・ｓ（２５℃）の場合には、表面張力を１６〜３８ｍＮ／ｍの範囲となるように調整することが好ましく、より好ましくは、１７〜３５ｍＮ／ｍ、特に望ましくは、２０〜３３ｍＮ／ｍとすることが望ましい。
この表面張力が１６ｍＮ／ｍ未満では、直流現象を起こしやすく、また、顔料の沈降や凝集を起こしやすくなってしまうこととなる。一方、３８ｍＮ／ｍを越えると、ボテ現象や、線割れ現象を起こしやすく、更に保存環境や筆記状態によってインキ流出量が不安定になり、描線の濃度や幅にバラツキを生じやすくなってしまうことがある。
【００３６】
このように構成される本発明の水性インキ組成物は、各種筆記具に用いられる。すなわち、上記各種成分（着色剤、水、ノニオン性高分子界面活性剤、各種任意成分等）からなる構成される水性インキ組成物を充填したインキ収容管に、ステンレス、真鍮及び洋白のような金属材質からなる群から選ばれた少なくとも一種からなる材質のチップホルダー及び超硬合金、ジルコニア、炭化珪素、ステンレス鋼球からなる群から選ばれた少なくとも一種からなる材質のボールを有するペン先を具備するボールペン、または、樹脂製合成繊維を円筒形に収束形成したペン芯を具備するマーキングペン、またはペン先に金属片、プラスチック片を具備し、金属間、プラスチック間の毛細管力によりインキを誘導する万年筆等に用いることができる。
【００３７】
本発明の水性インキ組成物が搭載される筆記具の構造としては、例えば、中綿方式筆記具、または、筆記具にインキを直接貯蔵する直液方式筆記具等が挙げられる。
上記中綿方式、直液方式の筆記具のうち、中綿方式の筆記具としては、上述の本発明の水性インキ組成物を吸蔵させた中綿を収容した軸筒、その中綿に接続される繊維束等からなる中継芯、ボールとチップホルダーからなるペン先などから構成される中綿式ボールペン、インキ吸蔵中綿と樹脂製合成繊維を円筒形に収束形成したペン芯からなる中綿式マーキングペンなどが挙げられる。
【００３８】
また、直液方式の筆記具には、２種類あり、インキを直接貯溜するインキタンク、該インキタンク内の空気が温度上昇などによって膨張した場合インキタンクから押し出されるインキをペン先（またはペン芯）や空気孔からボタ落ちさせないために一時的に保留するインキ保留体、ボール、チップホルダーからなるペン先または樹脂製合成繊維を円筒形に収束形成したペン芯、金属・プラスチック片をペン先とする万年筆ペン先などから構成されるもの（以下、「直留方式」と称す）と、インキを直接貯溜するチューブ、ボール、チップホルダーからなるペン先または樹脂製合成繊維を円筒形に収束形成したペン芯、金属・プラスチック片をペン先とする万年筆ペン先などからから構成されるもの（以下、「貯留方式」と称す）が挙げられる。
【００３９】
以上に示した筆記具は、本発明の水性インキ組成物の粘度領域により区別して用いることができる。例えば、インキ粘度が１〜１０ｍＰａ・ｓのものは、中綿方式および直留直液方式に好適に用いられる。また、せん断速度３．８４ｓ−１におけるインキ粘度が１００〜４０００ｍｐａ・ｓ程度のもの、またはニュートニアン粘性で粘度が１０〜１００ｍＰａ・ｓのインキは、貯留直液方式筆記具に使用される。
【００４０】
このように構成される本発明の水性インキ組成物では、上記特性のノニオン性高分子界面活性剤をインキ組成物中に０．１〜３０％含有することで、書き味、非滲み性、経時安定性の全てに関して満足した品質を得ることができる。そのメカニズムは上述の如く、書き味に関しては、アルキレンオキサイド鎖に水和した水が紙面を膨潤することで向上し、非滲み性に関しては低分子界面活性剤がノニオン性高分子活性剤に吸着することで、紙面への選択浸透を防ぎ、非ニュートン粘性顔料インキでの経時顔料沈降性に関しては、非ニュートン性付与剤とアルキレンオキサイド鎖が強固なネットワークを形成することにより優れた物性的安定性を発揮することができるものとなる。
また、本発明の筆記具（ボールペン、マーキングペン、万年筆）は、本発明の水性インキ組成物を搭載するので、非滲み性、書き味及び物性的安定性に優れたものとなる。
【００４１】
【実施例】
次に、本発明を実施例及び比較例によって、更に具体的に説明するが、本発明は、下記実施例によって何ら限定されるものではない。なお、以下の実施例等における配合単位は、重量％であり、全量１００重量％である。
【００４２】
（実施例１）
下記の各成分を３時間混合・撹拌後、サンドミルにて５時間分散し、黒色の水性ボールペン用顔料インキを調製した。
着色剤：カーボンブラック  ＭＡ−１００（三菱化学社製）          ８．０
ノニオン性高分子界面活性剤：ディスコールＮ−５０９
（平均分子量：２万、ＨＬＢ：９、第一工業製薬社製）              ２．０
溶剤：グリセリン                                              １０．０
プロピレングリコール                                    １０．０
ｐＨ調整剤：トリエタノールアミン                                ２．０
アミノメチルプロパノール                            ０．２
潤滑剤：ポリオキシエチレンアルキルエーテル燐酸エステル          ０．１
（プライサーフＡ−２１９Ｂ、第一工業製薬社製）
防錆剤：ベンゾトリアゾール                                      ０．３
防腐剤：１，２−ベンズイソチアゾリンー３−オン
（ゼネカ製：Ｐｒｏｘｅｌ  ＢＤＮ）                              ０．１
精製水                                                          残  部
【００４３】
（比較例１）
上記実施例１のノニオン性高分子界面活性剤を同量のスチレンアクリル酸樹脂アンモニウム塩にする以外は、上記実施例１と同様の方法で黒色水性ボールペン用インキを調製した。
【００４４】
（実施例２）
下記の配合組成に従い、３時間混合・撹拌し、水性マーキングペン用蛍光緑色インキを調製した。
着色剤：ＮＫＷ３９０２グリーントナー（日本蛍光社製）          ５０．０
溶剤：グリセリン                                              １０．０
保湿剤：尿素                                                  １０．０
ノニオン性高分子界面活性剤：ディスコールＮ−５１８
（平均分子量：８万、ＨＬＢ：１８、第一工業製薬社製）            ０．５
防腐剤：バイオエース
（イソチアゾリン系防腐剤、ケイアイ化成社製）              ０．３
精製水：                                                        残  部
【００４５】
（比較例２）
上記実施例２のノニオン性高分子界面活性剤を同量の精製水にする以外は、上記実施例２と同様の方法で蛍光緑色水性マーキングペン用インキを調製した。
【００４６】
（実施例３）
下記の配合組成に従い、実施例１と同様の方法で、非ニュートン粘性赤色水性ボールペン用顔料インキを調製した。
着色剤：ナフトールレッド
（住友化学社製：スミトーンスカーレット）                  ６．０
溶剤：グリセリン                                                ４．０
溶剤：エチレングリコール                                      ２０．０
分散剤：スチレンアクリル酸樹脂アンモニウム塩                    ３．０
ノニオン性高分子界面活性剤：ディスコールＮ−５１８
（平均分子量：８万、ＨＬＢ：１８、第一工業製薬社製）            ２．０
潤滑剤：ポリオキシエチレンアルキルエーテルリン酸エステル        １．０
（ＲＳ−４１０、東邦化学社製、以下同様）
ｐＨ調整剤：アミノメチルプロパノール                            ０．５
増粘剤：キサンタンガム                                          ０．３
防腐剤：１，２−ベンズイソチアゾリンー３−オン
（ゼネカ製：Ｐｒｏｘｅｌ  ＢＤＮ）                              ０．１
防錆剤：ベンゾトリアゾール                                      ０．３
精製水：                                                        残  部
【００４７】
（比較例３）
上記実施例３のノニオン性高分子界面活性剤を同量の精製水にする以外は、上記実施例３と同様の方法で非ニュートン粘性赤色水性ボールペン用顔料インキを調製した。
【００４８】
（実施例４）
下記の各成分を３時間混合・撹拌後、水性万年筆用黒色染料インキを調製した。
着色剤：ウォーターブラック１８７ＬＭ
（黒色染料インキ、オリエント化学社製）                    ５．０
ノニオン性高分子界面活性剤：ディスコールＮ−５０９
（平均分子量：２万、ＨＬＢ：９、第一工業製薬社製）              ２．０
溶剤：グリセリン                                              １０．０
溶剤：ジエチレングリコール                                    １０．０
潤滑剤：ポリオキシエチレンアルキルエーテルリン酸エステル        ０．１
ｐＨ調整剤：トリエタノールアミン                                ２．０
防腐剤：１，２−ベンズイソチアゾリンー３−オン
（ゼネカ製：Ｐｒｏｘｅｌ  ＢＤＮ）                              ０．１
防錆剤：ベンゾトリアゾール                                      ０．３
精製水：                                                        残  部
【００４９】
（比較例４）
上記実施例４のノニオン性高分子界面活性剤を同量の精製水にする以外は、上記実施例４と同様の方法で水性万年筆用黒色染料インキを調製した。
【００５０】
（実施例５）
下記の各成分を３時間混合・撹拌後、サンドミルにて５時間分散し、黒色の水性ボールペン用顔料インキを調製した。
着色剤：カーボンブラック  ＭＡ−１００（三菱化学社製）          ８．０
ノニオン性高分子界面活性剤：エパン７８５
（平均分子量：１３３３３、曇点：１００℃以上、第一工業製薬社製）１．５
溶剤：グリセリン                                              １０．０
プロピレングリコール                                    １０．０
ｐＨ調整剤：トリエタノールアミン                                ２．０
アミノメチルプロパノール                            ０．２
潤滑剤：ポリオキシエチレンアルキルエーテル燐酸エステル          ０．１
（プライサーフＡ−２１９Ｂ、第一工業製薬社製）
防錆剤：ベンゾトリアゾール                                      ０．３
防腐剤：１，２−ベンズイソチアゾリンー３−オン
（ゼネカ製：Ｐｒｏｘｅｌ  ＢＤＮ）                              ０．１
精製水                                                          残  部
【００５１】
（比較例５）
上記実施例５のノニオン性高分子界面活性剤を同量のスチレンアクリル樹脂にする以外は、上記実施例５と同様の方法で黒色水性ボールペン用インキを調製した。
【００５２】
（実施例６）
下記の配合組成に従い、３時間混合・撹拌し、水性マーキングペン用蛍光緑色インキを調製した。
着色剤：ＮＫＷ３９０２グリーントナー（日本蛍光社製）          ５０．０
ノニオン性高分子界面活性剤：エパン７４０
（平均分子量：３３３３、曇点：５５℃、第一工業製薬社製）        ０．５
溶剤：グリセリン                                              １０．０
保湿剤：尿素                                                  １０．０
防腐剤：バイオエース
（イソチアゾリン系防腐剤、ケイアイ化成社製）              ０．３
精製水：                                                        残  部
【００５３】
（比較例６）
上記実施例６のノニオン性高分子界面活性剤を同量の精製水にする以外は、上記実施例６と同様の方法で蛍光緑色水性マーキングペン用インキを調製した。
【００５４】
（実施例７）
下記の配合組成に従い、実施例５と同様の方法で、非ニュートン粘性赤色水性ボールペン用顔料インキを調製した。
着色剤：ナフトールレッド
（住友化学社製：スミトーンスカーレット）                  ６．０
ノニオン性高分子界面活性剤：エパン４８５
（平均分子量：８０００、曇点：１００℃以上、第一工業製薬社製）  ２．０
溶剤：グリセリン                                                ４．０
溶剤：プロピレングリコール                                    ２０．０
分散剤：スチレンアクリル酸樹脂アンモニウム塩                    ３．０
潤滑剤：ポリオキシエチレンアルキルエーテルリン酸エステル        １．０
（ＲＳ−４１０、東邦化学社製、以下同様）
ｐＨ調整剤：アミノメチルプロパノール                            ０．５
増粘剤：キサンタンガム                                          ０．３
防腐剤：１，２−ベンズイソチアゾリンー３−オン
（ゼネカ製：Ｐｒｏｘｅｌ  ＢＤＮ）                              ０．１
防錆剤：ベンゾトリアゾール                                      ０．３
精製水：                                                        残  部
【００５５】
（比較例７）
上記実施例７のノニオン性高分子界面活性剤をエパン４１０（平均分子量：１３３３、曇点：３５℃、第一工業製薬社製）にする以外は、上記実施例７と同様の方法で非ニュートン粘性赤色水性ボールペン用顔料インキを調製した。
【００５６】
（実施例８）
下記の各成分を３時間混合・撹拌後、水性万年筆用黒色染料インキを調製した。
着色剤：ウォーターブラック１８７ＬＭ
（黒色染料トナー、オリエント化学社製）                    ５．０
ノニオン性高分子界面活性剤：エパン６８０
（平均分子量：８７５０、曇点：１００℃以上、第一工業製薬社製）  １．０
溶剤：グリセリン                                              １０．０
溶剤：ジエチレングリコール                                    １０．０
潤滑剤：ポリオキシエチレンアルキルエーテルリン酸エステル
（プライサーフＡ−２１９Ｂ、第一工業製薬社製）            ０．１
ｐＨ調整剤：トリエタノールアミン                                ２．０
防腐剤：１，２−ベンズイソチアゾリンー３−オン
（ゼネカ製：Ｐｒｏｘｅｌ  ＢＤＮ）                              ０．１
防錆剤：ベンゾトリアゾール                                      ０．３
精製水：                                                        残  部
【００５７】
（比較例８）
上記実施例８のノニオン性高分子界面活性剤を同量のエパン７２０（平均分子量：２５００、曇点：２５℃、第一工業製薬社製）に変更する以外は、上記実施例８と同様の方法で水性万年筆用  色染料インキを調製した。
【００５８】
上記で得られた実施例１〜８及び比較例１〜８の各水性インキ組成物のインキｐＨ、インキ表面張力、インキ粘度を下記の各方法で測定した。これらの結果を下記表１に示す。
（インキｐＨの測定方法）
ホリバ社製のｐＨメーター（測定温度２５℃）で測定した。
（インキ表面張力の測定）
協和界面科学社製の表面張力測定器（測定温度２５℃）で測定した。
（インキ粘度の測定）
トキメック社製のＥＬＤ型粘度計（測定温度２５℃）で測定した。
【００５９】
また、得られた各実施例及び比較例の水性インキ組成物は、以下の仕様の各筆記具▲１▼〜▲４▼に夫々充填し、組み立てた。
▲１▼直液直留方式ボールペン（ボール径φ０．７ｍｍ）
実施例１と５、比較例１と５
▲２▼中綿方式マーキングペン
実施例２と６、比較例２と６
▲３▼直液貯留方式ボールペン（ボール径φ０．７ｍｍ）
実施例３と７、比戟例３と７
▲４▼直液直留方式万年筆
実施例４と８、比較例４と８
【００６０】
上記の仕様の組合わせで各５本×４種の筆記具を作製して、下記各評価方法により、保存性（経時物性安定性）、滲み性、書き味の評価を行った。
これらの結果を下記表１に示す。
【００６１】
〔保存性評価（経時物性安定性評価）方法〕
試作インキに関してバルク経時５０℃、１ケ月後、インキ物性安定性を下記評価基準で評価した。特に、顔料インキに関しては、顔料凝集・沈降に関しても評価した。
評価基準：
○：経時物性変化なし
×：経時増粘傾向又は経時顔料沈降傾向あり
【００６２】
〔滲み性評価方法〕
各筆記具を用いて原稿用紙に「三菱鉛筆」と筆記し、下記評価基準にて評価した。
評価基準：
○：滲みなし
△：若干滲む
×：滲みが激しい
【００６３】
〔書き味評価方法〕
各筆記具を用いて原稿用紙に螺旋筆記・「三菱鉛筆」と筆記し、下記評価基準にて評価した。
評価基準：
○：書き味良好
△：「三菱鉛筆」筆記では書き味が重い
×：螺旋筆記・「三菱鉛筆」筆記ともに書き味がカリカリする
【００６４】
【表１】
2004256758.tif 000002
【００６５】
上記表１の結果から明らかように、本発明の範囲となる実施例１〜８は、本発明の範囲外となる比較例１〜８に較べて、非滲み性、書き味及び物性的安定性に優れたものとなることが判明した。
【００６６】
【発明の効果】
本発明によれば、書き味、非滲み性及び経時安定性の全てに優れた水性インキ組成物及びこの優れた効果を有する水性インキ組成物を搭載したボールペン、マーキングペン、万年筆が提供される。